閉空間の空気を吸着して前記閉空間の減圧状態を維持するために用いる気体吸着材であって、ゼオライト骨格中のシリカ対アルミナ比が8以上25以下である銅イオン交換したZSM-5型ゼオライトの周囲を、水に対する吸着活性が前記銅イオン交換したZSM-5型ゼオライトよりも大きい化学的水分吸着材で覆ったことを特徴とする気体吸着材。少なくとも芯材と、請求項1記載の気体吸着材を適度なガス透過性を有する袋内に充填した気体吸着材パックとを、ガスバリア性を有する外被材で覆い、前記外被材の内部を減圧したことを特徴とする真空断熱材。しかしながら、上記特許文献4に開示された構成であっても、水蒸気水分に対する吸着活性表面における吸着エネルギーが、銅イオン交換したZSM-5型ゼオライトの方が化学的水分吸着材より大きい場合には、銅イオン交換したZSM-5型ゼオライトが選択的に水蒸気水分を吸着してしまい、窒素吸着活性を低下させてしまう課題が起こりうる。そこで、本発明は、銅イオン交換したZSM-5型ゼオライトが水蒸気水分の吸着により窒素吸着活性を低下するのを抑制できる気体吸着材、及びそれを用いた真空断熱材を提供することを目的としている。上記目的を達成するために、本発明の気体吸着材は、閉空間の空気を吸着して前記閉空間の減圧状態を維持するために用いる気体吸着材であって、ゼオライト骨格中のシリカ対アルミナ比が8以上25以下である銅イオン交換したZSM-5型ゼオライトの周囲を、水に対する吸着活性が前記銅イオン交換したZSM-5型ゼオライトよりも大きい化学的水分吸着材で覆ったのである。上記構成により、化学的水分吸着材が先に水蒸気水分と接触して水蒸気水分を吸着固定化するが、化学的水分吸着材は銅イオン交換したZSM-5型ゼオライトよりも水に対する吸着活性が高いため、化学的水分吸着材で吸着されずに銅イオン交換したZSM-5型ゼオライトの周囲を覆う化学的水分吸着材の隙間を通過して銅イオン交換したZSM-5型ゼオライトに到達する水蒸気水分の量が減少し、銅イオン交換したZSM-5型ゼオライトが水蒸気水分により活性が失われないことから、銅イオン交換したZSM-5型ゼオライトの窒素吸着活性の低下を抑制する。そのため大容量の窒素吸着能力を備えた気体吸着材を得ることができる。また、本発明の真空断熱材は、少なくとも芯材と、上記本発明の気体吸着材を適度なガス透過性を有する袋内に充填した気体吸着材パックとを、ガスバリア性を有する外被材で覆い、前記外被材の内部を減圧したものである。上記構成において、前記気体吸着材を適度なガス透過性を有する袋内に充填しているため、経過時間と共に侵入してくる水蒸気は濃度が薄く、そのほとんどが化学的水分吸着材に選択的に吸着固定化され、銅イオン交換したZSM-5型ゼオライトが長期に亘って高い窒素吸着活性を維持することができる。したがって、その気体吸着材を備えた真空断熱材は長期間劣化しないものとなる。本発明の気体吸着材は、化学的水分吸着材が銅イオン交換したZSM-5型ゼオライトよりも先に水分を吸着固定化するため、銅イオン交換したZSM-5型ゼオライトの窒素吸着活性の低下を抑制する。そのため大容量の窒素吸着能力を備えた気体吸着材を得ることができる。また、それを使用した真空断熱材は長期間劣化しないものとなる。第1の発明は、閉空間の空気を吸着して前記閉空間の減圧状態を維持するために用いる気体吸着材であって、ゼオライト骨格中のシリカ対アルミナ比が8以上25以下である銅イオン交換したZSM-5型ゼオライトの周囲を、水に対する吸着活性が前記銅イオン交換したZSM-5型ゼオライトよりも大きい化学的水分吸着材で覆ったものである。上記構成により、化学的水分吸着材が先に水蒸気水分と接触して水蒸気水分を吸着固定化するが、化学的水分吸着材は銅イオン交換したZSM-5型ゼオライトよりも水に対する吸着活性が高いため、化学的水分吸着材で吸着されずに銅イオン交換したZSM-5型ゼオライトの周囲を覆う化学的水分吸着材の隙間を通過して銅イオン交換したZSM-5型ゼオライトに到達する水蒸気水分の量が減少し、銅イオン交換したZSM-5型ゼオライトが水蒸気水分により活性が失われないことから、銅イオン交換したZSM-5型ゼオライトの窒素吸着活性の低下を抑制する。そのため大容量の窒素吸着能力を備えた気体吸着材を得ることができる。まず、ゼオライト骨格中のシリカ対アルミナ比が8以上25以下である銅イオン交換したZSM-5型ゼオライトの調整方法を述べる。はじめに、ZSM-5型ゼオライト骨格中のシリカ対アルミナ比が8以上25以下であるナトリウム型ゼオライトへ銅イオン交換を行う。イオン交換は、従来から行われている既知の方法にて行うことができるが、塩素銅水溶液やアンミン酸銅水溶液など銅の可溶性塩の水溶液に浸漬する方法が一般的であり、中でもプロピオン酸銅IIや酢酸銅IIなどカルボキシラトを含むCu2溶液を用いた方法や、硝酸銅II溶液を用いた方法で調整されたものは、窒素吸着活性が高い。また、銅イオン交換率は、イオン交換可能な量の少なくとも50以上であることが望ましい。イオン交換後は、十分に推薦、乾燥後、低圧下にて適切な熱処理を行うことにより、イオン交換により導入されたCu2がCu4へと還元され、窒素吸着能を発言するものである。熱処理時の圧力は10mPa以下、好ましくは1mPa以下であり、温度は350°C以上、好ましくは500°C以上である。次いで、本発明の気体吸着材の作成方法について述べる。熱処理され窒素吸着活性となったゼオライト骨格中のシリカ対アルミナ比が8以上25以下である銅イオン交換したZSM-5型ゼオライトは、窒素や水、酸素に触れることなく、Arなどの不活性ガス雰囲気下で化学的水分吸着材により周囲が覆われるように混合する。この時、得られた銅イオンを置換したZSM-5型ゼオライトの水に対する活性度よりも、周囲に混合する化学的水分吸着材の水に対する活性度よりも大きい関係ある化学的水分吸着材を選択する。この活性度の差は、大きければ大きいほど良いが、実用的には2倍以上が好ましい。なお、ZSM-5型ゼオライトに銅一価イオンを担持させたものは有害性情報が無く、環境負荷も低いと考えられる。また、第2の発明は、少なくとも芯材と、第1の発明の気体吸着材を適度なガス透過性を有する袋内に充填した気体吸着材パックとを、ガスバリア性を有する外被材で覆い、前記外被材の内部を減圧したものである。上記構成において、第1の発明の気体吸着材におけるゼオライト骨格中のシリカ対アルミナ比が8以上25以下である銅イオン交換したZSM-5型ゼオライトが、工業的真空排気プロセスで除去しきれない窒素を吸着し、その結果、真空断熱材の断熱性能の向上を図ることができる一方で、気体吸着材が適度なガス透過性を有する袋内に充填されているため、残存していた水分が一気に気体吸着材内へ流れ込むことがなく、また、気体吸着材を構成する化学的水分吸着材の水に対する活性度が銅イオン交換したZSM-5型ゼオライトの水に対する活性度よりも大きいため、残存していた水分が化学的水分吸着材を通り抜けて銅イオン交換したZSM-5型ゼオライトへ到達する水分がごく僅かとなり、銅イオン交換したZSM-5型ゼオライトの窒素吸着能を低下させることがない。なお、本発明で用いる芯材としては、ポリウレタンやポリスチレンなどの連通気泡体や、ガラス繊維やセラミックファイバーなどの無機繊維やポリエステル繊維などの有機繊維、及びシリカやパーライトなどの無機粉末などが利用できる。また、それらの複合体であっても良い。また、適度なガス透過度を有する袋には、低密度ポリエチレンフィルムやポリプロピレンフィルムなどが使用できる。または、それらのフィルムを穴加工して微小のガスを穴から侵入するようガスバリア性を調整しても良い。または、不織布はポリエステル繊維とポリプロピレン繊維を加熱延展したもの、あるいはスパンボンド方式により造られたものなどが使用できる。このとき、適度とは、残存する水分の量によってフィルムの選択が可能であり、水分の残存量が多い場合は、水蒸気透過度の低い材料、水分の残存量が少ない場合は水蒸気透過度の高い材料を選択し、気体透過度はできる限り大きなものを選択することが好ましい。これらフィルムのガスガスバリア性は、そのフィルムの水蒸気透過度、及び窒素透過度によって決定されるが、ガスバリア性に合わせてその厚みを決めることができる。また、外被材とは、真空断熱材の真空度を維持する役割を果たすものであり、最内層の熱溶着フィルムと、中間層としてのガスバリアフィルムとして金属箔や金属原子を蒸着した樹脂フィルムと、最外層として表面保護フィルムを、それぞれラミネートしたラミネートフィルムが使用できる。なお、熱溶着フィルムとしては、特に指定するものではないが、低密度ポリエチレンフィルム、直鎖低密度ポリエチレンフィルム、高密度ポリエチレンフィルム、ポリプロピレンフィルム、ポリアクリロニトリルフィルム等の熱可塑性樹脂、或いはそれらの混合体が使用できる。また、ガスバリアフィルムとしては、アルミニウム箔や銅箔などの金属箔や、ポリエチレンテレフタレートフィルムやエチレン-ビニルアルコール共重合体へアルミニウムや銅等の金属や金属酸化物を蒸着したフィルム等が使用できる。また、化学的水分吸着材の配置方法は、外殻と接するように化学的水分吸着材を配置する方法や、芯材の中間に配置する方法があるが、芯材の中間に配置する方が好ましい。以下、本発明の実施の形態について、図面を参照しながら説明するが、先に説明した実施の形態と同一構成については同一符号を付して、その詳細な説明は省略する。なお、この実施の形態によってこの発明が限定されるものではない。実施の形態1図1は、本発明の実施の形態1における気体吸着材の模式図である。本実施の形態の気体吸着材1は、閉空間の空気を吸着して閉空間の減圧状態を維持するために用いる気体吸着材1であって、窒素吸着活性であるゼオライト骨格中のシリカ対アルミナ比が8以上25以下である銅イオン交換したZSM-5型ゼオライト2と、化学的水分吸着材3とを含み、銅イオン交換したZSM-5型ゼオライト2の周囲を、化学的水分吸着材3で覆っており、化学的水分吸着材3の水に対する吸着活性が前記銅イオン交換したZSM-5型ゼオライトよりも大きいものである。上記構成により、化学的水分吸着材3が先に水蒸気水分と接触して水蒸気水分を吸着固定化するが、化学的水分吸着材3は銅イオン交換したZSM-5型ゼオライト2よりも水に対する吸着活性が高いため、化学的水分吸着材3で吸着されずに銅イオン交換したZSM-5型ゼオライト2の周囲を覆う化学的水分吸着材3の隙間を通過して銅イオン交換したZSM-5型ゼオライト2に到達する水蒸気水分の量が減少し、銅イオン交換したZSM-5型ゼオライト2が水蒸気水分により活性が失われないことから、銅イオン交換したZSM-5型ゼオライト2の窒素吸着活性の低下を抑制する。そのため本実施の形態の気体吸着材1は、大容量の窒素吸着能力を備える。実施の形態2図2は、本発明の実施の形態2における気体吸着材の模式図である。図3は、本発明の実施の形態2における真空断熱材を表す模式断面図である。図2、図3に示すように本実施の形態の真空断熱材6は、ガラス繊維からなる芯材7と、実施の形態1の気体吸着材1を適度なガス透過性を有する厚さ15μmの低密度ポリエチレンフィルム5の三方シール袋内に充填し袋の開口部をヒートシールよりパックした気体吸着材パック4とを、ガスバリア性を有するラミネートフィルムからなる外被材8で覆い、外被材8の内部を減圧したものである。本実施の形態では、気体吸着材1を適度なガス透過性を有する厚さ15μmの低密度ポリエチレンフィルム5からなる袋内に充填しているため、経過時間と共に侵入してくる水蒸気は濃度が薄く、そのほとんどが化学的水分吸着材3に選択的に吸着固定化され、銅イオン交換したZSM-5型ゼオライト2が長期に亘って高い窒素吸着活性を維持することができる。したがって、その気体吸着材1を備えた真空断熱材6は長期間劣化しないものとなる。また、気体吸着材1におけるゼオライト骨格中のシリカ対アルミナ比が8以上25以下である銅イオン交換したZSM-5型ゼオライト2が、工業的真空排気プロセスで除去しきれない窒素を吸着し、その結果、真空断熱材6の断熱性能の向上を図ることができる一方で、気体吸着材1が適度なガス透過性を有する厚さ15μmの低密度ポリエチレンフィルム5の袋内に充填されているため、残存していた水分が一気に気体吸着材1内へ流れ込むことがなく、また、気体吸着材1を構成する化学的水分吸着材3の水に対する活性度が銅イオン交換したZSM-5型ゼオライト2の水に対する活性度よりも大きいため、残存していた水分が化学的水分吸着材3を通り抜けて銅イオン交換したZSM-5型ゼオライト2へ到達する水分がごく僅かとなり、銅イオン交換したZSM-5型ゼオライト2の窒素吸着能を低下させることがない。実施例1窒素吸着能を持つシリカ対アルミナ比が8以上25以下である銅イオン交換したZSM-5型ゼオライト2と、化学的水分吸着材3として酸化カルシウムを用意し、その水に対する活性度を測定した。酸化カルシウムの活性度の測定方法は、試料25gを温水1LBTB指示薬入りの中に入れ、攪拌しながら4N塩酸水溶液にて中和滴定を行う。その後10分間に消費した4N塩酸水溶液量を活性度とした。その結果、酸化カルシウムの活性度は223mlであった。銅イオン交換したZSM-5型ゼオライト2の活性度は、同様の測定では測定できないため、デシケータ中で湿度の変化を測定し、酸化カルシウムの水に対する活性度と比較した。上記酸化カルシウムを95RHになるよう調整したデシケータ中に入れ、10分後の放置後、湿度は4RHとなった。一方、銅イオン交換したZSM-5型ゼオライト2を同様に95RHになるよう調整したデシケータ中に入れ、10分後の湿度は12となった。上記酸化カルシウムを90と銅イオン交換したZSM-5型ゼオライトを10混合した気体吸着材1をガラス繊維からなる芯材7と、ラミネートフィルムからなる外被材8に挿入し、チャンバー圧が1Paになるまで真空排気して真空断熱材6を作製した。この真空断熱材6の熱伝導率は、0.0017W/mKであった。この状態で100°C雰囲気に放置し、200日後の熱伝導率を測定すると0.0019W/mKであった。比較例1実施例1と同様に活性度が125mlの製法の異なる酸化カルシウムを準備し、同様にデシケータ中で10分後の湿度を測定したところ、湿度は27RHであった。この酸化カルシウムを90と銅イオン交換したZSM-5型ゼオライトを10混合した気体吸着材をガラス繊維からなる芯材7と、ラミネートフィルムからなる外被材8に挿入し、チャンバー圧が1Paになるまで真空排気して真空断熱材を作製した。この真空断熱材の熱伝導率は、0.0017W/mKであった。この状態で100°C雰囲気に放置し、200日後の熱伝導率を測定すると0.0027W/mKであった。実施例1と比較例1の比較から、水に対する活性度が、酸化カルシウムの方が銅イオン交換したZSM-5型ゼオライト2よりも大きい実施例1では、200日後の熱伝導率が初期の熱伝導率からほとんど劣化していないのに対して、水に対する活性度が、酸化カルシウムの方が銅イオン交換したZSM-5型ゼオライト2よりも小さい比較例1では、200日後の熱伝導率は0.001W/mK劣化している。これは200日以内の範囲で実施例1では、外部から侵入する空気成分を吸着し続けているのに対して、比較例1では吸着されなくなったと考える。実施例2低密度ポリエチレンフィルムの40°C、90RHにおける透湿度は32g/m2であり、窒素透過度は4700cc/m224Hである。実施例1と同様の手順で真空断熱材を作製し、初期の熱伝導率を測定すると0.0017W/mKであり、100°Cで200日後の熱伝導率も同様に0.0017W/mKであった。これは更に銅イオン交換したZSM-5型ゼオライトが劣化せず安定した吸着能力を維持しているものと考える。